(57)【要約】【課題】  本発明の課題は、新規なＣＴＰシステム技術で作製された平版印刷版の画線部の不要画線部を容易に修正可能でかつ汚れの発生のない修正液及び修正方法を提供することであり、また、修正後に修正個所が容易に認識できる修正液を提供することである。【解決手段】  平版印刷版の画線部上に塗布定着させて、画線部の修正を行う修正液であって、該修正液が、平均粒径１００ｎｍ以下の金属酸化物微粒子及び水溶性結合剤を含有することを特徴とする平版印刷版用の修正液。【選択図】        なし【特許請求の範囲】
【請求項１】
平版印刷版の画線部上に塗布定着させて、画線部の修正を行う修正液であって、該修正液が、平均粒径１００ｎｍ以下の金属酸化物微粒子及び水溶性結合剤を含有することを特徴とする平版印刷版用の修正液。
【請求項２】
修正液がさらに、酸化チタン、炭酸カルシウム及び酸化亜鉛から選ばれる少なくとも１種の白色顔料を含有することを特徴とする請求項１に記載の修正液。
【請求項３】
請求項１または２に記載の修正液を平版印刷版の消去すべき画線部上に塗布し乾燥し、該画線部を消去することを特徴とする平版印刷版の修正方法。
【発明の詳細な説明】
【技術分野】
【０００１】
本発明は、従来のＰＳ版以外、例えばアブレーション方式、親水性／疎水性の相変化、インクジェット法等によって画線部が形成された平版印刷版の画線部の一部を消去するのに使用する修正液及び該修正液を用いた修正方法に関するものである。
【背景技術】
【０００２】
近年、コンピュータで形成されたデジタル画像データからＰＳ版に直接レーザーで走査露光を行い平版印刷版を作製するＣＴＰ（Ｃｏｍｐｕｔｅｒ  ｔｏ  Ｐｌａｔｅ）システムの普及にともない、安価で取り扱いが容易でＰＳ版と同等の印刷適正を有するＣＴＰシステムによる平版印刷版の作製技術が求められている。
【０００３】
特に近年、レーザー、サーマルヘッド、インクジェット記録による種々の方式のＣＴＰシステムによる平版印刷版の作製技術が提案されている。たとえば、特開平８−５０７７２７号、特開平６−１８６７５０号、特開平６−１９９０６４号、特開平７−３１４９３４号各公報には、基体上に形成したいずれかの層をレーザーでアブレーションさせて除去して平版印刷版の画線部を形成する技術が記載されている。
【０００４】
また、たとえば特開平７−１８４９号、特開平７−１８５０号、特開平９−３１１４４３号、特開平１０−６４６８号、特開平１０−１１４１６８号には、支持体上に親油成分のマイクロカプセルと親水性バインダーを含有する三次元架橋された親水性層を設け加熱部を親油性に変える技術、特公平８−２７０１号、特開平２−３０７７８７号には、支持体上に無機顔料、熱可塑性樹脂、熱溶融性物資を含む感熱記録層を設け、レーザーやサーマルヘッドの熱により親水性、疎水性の相変化を生じさせて画線部を形成する技術が記載されている。
【０００５】
さらに、たとえば特開平９−１２３３８７号、特開平９−１３１８５０号には、平版支持体の親水性表面上に熱で合体可能で、親水性結合剤中に分散された疎水性熱可塑性重合体粒子を含有する像形成層等を設け、印刷機上で現像処理する方法、特開平１１−２１４８５号、特開平１１−１００５３７号には親水性の印刷用基材にワックスや脂肪酸エステル等のホットメルト型インクをインクジェット法により画線部として供給し、平版印刷版を作製する技術が記載されている。
【０００６】
ところで、これらの方法で作製された平版印刷版は、画線部の一部を削除したい場合がある。ＰＳ版の場合は、不要画線部の修正は、画線部を溶出、または酸等でエッチングする消去液で修正する方法が知られている。
【０００７】
しかしながら、上述したようなＣＴＰシステムに適用される技術により得られた平版印刷版の場合、たとえば、アブレーションタイプで作製された画線部は、ＰＳ版用の消去液で消去することが困難であり、また親水性／疎水性の相変化や、インクジェット法により得られた画線部をＰＳ版用の消去液によるエッチングなどで除去すると汚れが発生する問題があった。
【発明の開示】
【発明が解決しようとする課題】
【０００８】
従って、本発明の第１の課題は、上述したような、新規なＣＴＰシステム技術で作製された平版印刷版の画線部の不要画線部を容易に修正可能でかつ汚れの発生のない修正液及び修正方法を提供することである。
【０００９】
また、本発明の第２の課題は、修正後に修正個所が容易に認識できる修正液を提供することである。
【課題を解決するための手段】
【００１０】
上記第１の課題を達成する本発明は下記（１）〜（３）である。上記第１及び第２の課題を達成する本発明は下記（１）又は（２）である。
【００１１】
（１）平版印刷版の画線部上に塗布定着させて、画線部の修正を行う修正液であって、該修正液が、平均粒径１００ｎｍ以下の金属酸化物微粒子及び水溶性結合剤を含有することを特徴とする平版印刷版用の修正液。
【００１２】
（２）修正液がさらに、酸化チタン、炭酸カルシウム及び酸化亜鉛から選ばれる少なくとも１種の白色顔料を含有することを特徴とする上記（１）に記載の修正液。
【００１３】
（３）上記（１）または（２）に記載の修正液を平版印刷版の消去すべき画線部上に塗布し乾燥し、該画線部を消去することを特徴とする平版印刷版の修正方法。
【００１４】
本発明の修正液は、従来の修正液のように画線部を除去して消去するのではなく、消去すべき画線部を除去せずに該画線部の上に塗布し定着して親水性の皮膜を形成し、印刷においてインキが付着しないようにすることによって消去することを特徴とするものである。
【００１５】
このような、本発明の修正液（以下、第２の修正液とも言う）は平均粒径１００ｎｍ以下の金属酸化物微粒子及び水溶性結合剤を含有することを特徴とし、また、別の態様の修正液（以下、第１の修正液と言う）は、ゾルゲル反応性を有する結合剤を含有することを特徴とし、更に、別の態様の修正液（以下、第３の修正液と言う）は、酸化チタン、炭酸カルシウム及び酸化亜鉛から選ばれる少なくとも１種の白色顔料を含有することを特徴とする。
【００１６】
本発明は、このような新規な組成を有する修正液を、上述したようなＣＴＰシステムで作製された、従来の修正液では消去が困難であったり、汚れが発生する平版印刷版の消去すべき画線部上に塗布し定着させて親水性皮膜を形成させ画線部の消去を行うものであって、印刷において消去部に実質的に汚れを生じない特徴を有している。
【００１７】
また、本発明の修正液は、画線部に塗布し定着し、親油性の該画線部を親水性皮膜で被覆することによって修正を行うので、修正の有無が目視で確認しにくいと、同じ個所を修正してしまったり、修正そのものを忘れてしまったりするトラブルが発生するトラブル防止のため、第３の修正液は、特定の白色顔料を含有させることによって修正個所の視認を容易にしたことを特徴とするものである。
【発明の効果】
【００１８】
本発明の修正液によれば、ＣＴＰシステムに適用されるアブレーション方式、親水性／疎水性の相変化、インクジェット法等で作製された平版印刷版の画線部の消去すべき画線部を容易に消去可能でかつ修正液の付着した部分に印刷において汚れの発生のない修正ができる。
【発明を実施するための最良の形態】
【００１９】
第１の修正液が含有するゾルゲル反応性を有する結合剤とは、ゾルゲル法により含水酸化物ゾルを脱水処理してゲルとし、このゲルを画線部上の皮膜として形成することができるものをいう。
【００２０】
ゾルゲル反応性を有する結合剤としては、金属アルコキシド、アセチルアセトナト錯体、金属酢酸塩、金属シュウ酸塩、金属硝酸塩、金属硫酸塩、金属炭酸塩、金属オキシ塩化物等が挙げられる。
【００２１】
金属アルコキシドは、Ｍ（ＯＲ）ｎの一般式で表される（Ｍは金属元素、Ｒはアルキル基、ｎは金属元素の酸化数を示す）。その例としては、Ｓｉ（ＯＣＨ3）4、Ｓｉ（ＯＣ2Ｈ5）4、Ｓｉ（ＯＣ3Ｈ7）4、Ｓｉ（ＯＣ4Ｈ9）4、Ａｌ（ＯＣＨ3）3、Ａｌ（ＯＣ2Ｈ5）3、Ａｌ（ＯＣ3Ｈ7）3、Ａｌ（ＯＣ4Ｈ9）3、Ｂ（ＯＣＨ3）3、Ｂ（ＯＣ2Ｈ5）3、Ｂ（ＯＣ3Ｈ7）3、Ｂ（ＯＣ4Ｈ9）3、Ｔｉ（ＯＣＨ3）4、Ｔｉ（ＯＣ2Ｈ5）4、Ｔｉ（ＯＣ3Ｈ7）4、Ｔｉ（ＯＣ4Ｈ9）4、Ｚｒ（ＯＣＨ3）4、Ｚｒ（ＯＣ2Ｈ5）4、Ｚｒ（ＯＣ3Ｈ7）4、Ｚｒ（ＯＣ4Ｈ9）4などが用いられる。他にＧｅ、Ｌｉ、Ｎａ、Ｆｅ、Ｇａ、Ｍｇ、Ｐ、Ｓｂ、Ｓｎ、Ｔａ、Ｖなどのアルコキシドが挙げられる。さらに、ＣＨ3Ｓｉ（ＯＣＨ3）3、Ｃ2Ｈ5Ｓｉ（ＯＣＨ3）3、ＣＨ3Ｓｉ（ＯＣ2Ｈ5）3、Ｃ2Ｈ5Ｓｉ（ＯＣ2Ｈ5）3などのモノ置換珪素アルコキシドも用いられる。
【００２２】
アセチルアセトナト錯体の例としては、Ａｌ（ＣＯＣＨ2ＣＯＣＨ3）3、Ｔｉ（ＣＯＣＨ2ＣＯＣＨ3）4など、金属酢酸塩の例としては、Ａｌ（ＣＨ3ＣＯ2）3、ＫＣＨ3ＣＯ2、Ｚｎ（ＣＨ3ＣＯ2）2など、金属シュウ酸塩の例としてはＫ2ＴｉＯ（Ｃ2Ｏ4）2など、金属硝酸塩の例としてはＡｌ（ＮＯ3）3、ＺｒＯ（ＮＯ3）2・２Ｈ2Ｏなど、金属硫酸塩の例としてはＡｌ2（ＳＯ4）3、（ＮＨ4）Ａｌ（ＳＯ4）2、ＫＡｌ（ＳＯ4）2、ＮａＡｌ（ＳＯ4）2、金属オキシ塩化物の例としてはＳｉ2ＯＣｌ6、ＺｒＯＣｌ2、塩化物の例としてはＡｌＣｌ3、ＳｉＣｌ4、ＺｒＣｌ2、ＴｉＣｌ4などがある。
【００２３】
これらの有機金属化合物又は無機金属化合物は単独で、または２種以上の化合物を組み合わせて用いることができる。これらの有機金属化合物又は無機金属化合物のなかでは金属アルコキシドが反応性に富み、金属−酸素の結合からできた重合体を生成しやすく好ましい。それらの内、Ｓｉ（ＯＣＨ3）4、Ｓｉ（ＯＣ2Ｈ5）4、Ｓｉ（ＯＣ3Ｈ7）4、Ｓｉ（ＯＣ4Ｈ9）4、などの珪素のアルコキシド化合物が安価で入手し易く、それから得られる金属酸化物の被覆層が耐現像液性に優れており特に好ましい。また、これらの珪素のアルコキシド化合物を部分加水分解して縮合したオリゴマーも好ましい。この例としては、約４０質量％のＳｉＯ2を含有する平均５量体のエチルシリケートオリゴマーが挙げられる。
【００２４】
第１の修正液において、ゾルゲル反応性を有する結合剤の含有量は、１０質量％以上であることが好ましく、２０〜６０質量％の範囲がより好ましい。含有量が１０質量％よりも少ないと、修正液が塗布定着した層と平版印刷版との定着性（接着性）が悪く、汚れが発生する場合がある。
【００２５】
これらのゾルゲル反応性を有する結合剤をゾルゲル反応性を有する反応液とするために、第１の修正液に該結合剤の他に、触媒、水及び有機溶媒を含有させることが好ましい。
【００２６】
触媒としては有機酸、無機酸又はアルカリが用いられる。その例としては、塩酸、硫酸、亜硫酸、硝酸、亜硝酸、フッ素、リン酸、亜リン酸などの無機酸、ギ酸、酢酸、プロピオン酸、酪酸、グリコール酸、クロロ酢酸、ジクロロ酢酸、トリクロロ酢酸、フロロ酢酸、ブロモ酢酸、メトキシ酢酸、オキサロ酢酸、クエン酸、シュウ酸、コハク酸、リンゴ酸、酒石酸、フマル酸、マレイン酸、マロン酸、アスコルビン酸、安息香酸、３，４−ジメトキシ安息香酸のような置換安息香酸、フェノキシ酢酸、フタル酸、ピクリン酸、ニコチン酸、ピコリン酸、ピラジン、ピラゾール、ジピコリン酸、アジピン酸、ｐ−トルイル酸、テレフタル酸、１，４−シクロヘキセン−２，２−ジカルボン酸、エルカ酸、ラウリン酸、ｎ−ウンデカン酸、アスコルビン酸などの有機酸、アルカリ金属およびアルカリ土類金属の水酸化物、アンモニア、エタノールアミン、ジエタノールアミン、トリエタノールアミンなどのアルカリが挙げられる。
【００２７】
上記の他に、スルホン酸類、スルフィン酸類、アルキル硫酸類、ホスホン酸類、およびリン酸エステル類など、具体的には、ｐ−トルエンスルホン酸、ドデシルベンゼンスルホン酸、ｐ−トルエンスルフィン酸、エチル酸、フェニルホスホン酸、フェニルホスフィン酸、リン酸フェニル、リン酸ジフェニルなどの有機酸も使用できる。
【００２８】
これらの触媒は単独または２種以上を組み合わせて用いることができる。触媒はゾルゲル反応を有する結合剤（金属化合物）に対して０．００１〜１０質量％が好ましく、より好ましくは０．０５〜５質量％の範囲である。触媒量がこの範囲より少ないとゾル−ゲル反応の開始が遅くなり、この範囲より多いと反応が急速に進み、不均一なゾル−ゲル粒子ができるため、印刷中に修正部が脱落したり、汚れたりする。
【００２９】
第１の修正液において、ゾル−ゲル反応を開始させるには適量の水を存在させることが好ましい。水の好ましい添加量はゾルゲル反応を有する結合剤（金属化合物）を完全に加水分解するのに必要な水の量の０．０５〜５０倍モルが好ましく、より好ましくは０．５〜３０倍モルである。水の量がこの範囲より少ないと加水分解が進みにくく、この範囲より多いと原料が薄められるためか、やはり反応が進みにくくなる。
【００３０】
有機溶媒は、ゾルゲル反応性を有する結合剤（金属化合物）を溶解し、反応で生じたゾル−ゲル粒子を溶解または分散するものであればよく、メタノール、エタノール、プロパノール、ブタノールなどの低級アルコール類、アセトン、メチルエチルケトン、ジエチルケトンなどのケトン類が用いられる。これらの溶媒の中で水と混合可能な低級アルコール類が好ましい。有機溶媒の含有量は、ゾルゲル反応性を有する結合剤に対して１００〜５０００質量％（１〜５０倍）の範囲が好ましく、２００〜２０００質量％（１〜２０倍）がより好ましい。
【００３１】
第１の修正液には、以下に述べる「平均粒径１００ｎｍ以下の金属酸化物微粒子」、「水溶性結合剤」、「白色顔料」等を含有させることもできる。
【００３２】
本発明の修正液である第２の修正液は、平版印刷版の画線部上に塗布定着させて、画線部の修正を行う修正液であって、該修正液が、平均粒径１００ｎｍ以下の金属酸化物微粒子及び水溶性結合剤を含有する。
【００３３】
上記平均粒径１００ｎｍ以下の金属酸化物微粒子としては、コロイダルシリカ、アルミナゾル、チタニアゾル、その他の金属酸化物のゾルが挙げられる。金属酸化物微粒子の形態としては、球状、針状、羽毛状、その他のいずれの形態でもよい。
【００３４】
ここで、平均粒径における粒径とは、金属酸化物微粒子の形状が球形のときはその直径、それ以外の場合は、同体積の球に換算したときの直径である。
【００３５】
第２の修正液において、金属酸化物微粒子の平均粒径は１００ｎｍ以下であるが、好ましくは３〜１００ｎｍである。平均粒径が異なる数種の金属酸化物微粒子を併用することもできる。また、金属酸化物微粒子の表面に表面処理がなされていてもよい。なかでも特にコロイダルシリカが比較的低温の乾燥条件であっても平版印刷版の画線部との接着が強い点から好ましい。
【００３６】
金属酸化物微粒子の修正液中の含有量は６０質量％以上が好ましく、７０〜９０質量％がより好ましい。６０質量％よりも含有量が低いと、修正後、修正個所が汚れやすい。
【００３７】
本発明の第２の修正液に含有させる水溶性結合剤としては、例えば、カゼイン、大豆タンパク、合成タンパク等のタンパク質類、キチン類、澱粉類、ゼラチン類、ポリビニルアルコール、シリル変性ポリビニルアルコール、カチオン変性ポリビニルアルコール、メチルセルロース、カルボキシメチルセルロースやヒドロキシエチルセルロース等のセルロース誘導体、ポリエチレンオキサイド、ポリプロピレンオキサイド、ポリエチレングリコール、ポリビニルエーテル、スチレン−ブタジエン共重合体、メチルメタクリレート−ブタジエン共重合体の共役ジエン系重合体ラテックス、アクリル系重合体ラテックス、ビニル系重合体ラテックス、ポリアクリルアミド、ポリビニルピロリドン等が挙げられる。
【００３８】
第２の修正液中の水溶性結合剤の含有量は、３０質量％以下が好ましく、５〜２０質量％範囲がより好ましい。３０質量％よりも含有量が多いと修正個所が汚れやすい。
【００３９】
第２の修正液には、本発明の効果を阻害しない限りその他の添加剤を含有することができる。たとえば、そのような添加剤として、メラミン樹脂、イソシアネート化合物、イソオキサゾール類、アルデヒド類、Ｎ−メチロール化合物、ジオキサン誘導体、活性ビニル化合物、活性ハロゲン化合物等の架橋剤、第１の修正液に含有させる各種成分、以下に述べる白色顔料や無機粒子等が挙げられる。
【００４０】
第３の修正液は、平版印刷版の画線部上に塗布定着させて、画線部の修正を行う修正液であって、該修正液が、酸化チタン、炭酸カルシウム及び酸化亜鉛から選ばれる少なくとも１種の白色顔料を含有することを特徴とする。上記白色顔料のうちで特に酸化チタンが好ましい。
【００４１】
上記白色顔料の含有量は１０〜７０質量％の範囲が好ましい。これよも少ないと、修正個所の視認性が劣り、これよりも含有量が多いと平版印刷版の支持体及び画線部と修正液から形成された被覆層との接着性が劣る傾向がある。
【００４２】
上記白色顔料の平均粒径は、０．５μｍ以下が好ましく、０．１μｍ以下が更に好ましい、平均粒径が０．５μｍよりも大きいと修正面に粒子による突起ができてしまい、汚れが発生しやすい。
【００４３】
上記白色顔料は、第１の修正液及び第２の修正液に含有させることにより、第１及び第２の修正液で修正したときの修正箇所の視認性を向上させることができる。
【００４４】
第３の修正液は、第１の修正液及び第２の修正液に含有させる各種成分、及び下記無機粒子等を本発明の効果を阻害しない範囲で含有することができる。
【００４５】
上記無機粒子としては、シリカ、アルミナ、アルミノシリケート、ゼオライト、チタニア、ジルコニアといった一般的な金属酸化物粒子が挙げられる。粒径は実質的に１μｍ以下であることが好ましく、０．５μｍ以下であることがさらに好ましい。
【００４６】
本発明の修正液による修正方法は、画線部が形成された平版印刷版の消去すべき画線部の上に本発明の修正液を塗布し定着させればよい。修正液を消去すべき画線部に塗布する方法としては、例えば修正液を毛筆に含ませ、これを消去する画線部へ塗布すればよい。塗布された修正液の皮膜はドライヤー等で数分間乾燥させることにより定着する。修正液の塗布量は、通常、乾燥後の皮膜の厚さとして好ましくは０．５〜２０．０μｍの範囲、より好ましくは１．０〜５．０μｍである。
【００４７】
このようにして不要画線部が修正された平版印刷版は、通常の方法で印刷に供することができる。
【００４８】
本発明の修正液及び修正方法が適用される修正対象は、平版印刷版の画線部であれば特に限定されない。好ましく適用される平版印刷版として、例えば、アブレーションプロセス、親水性／疎水性の相変化、インクジェット法等で得られた平版印刷版が挙げられ、ｏ−キノンジアジド化合物、ジアゾ樹脂又は感光性樹脂を感光性物質とする従来のタイプのＰＳ版から得られる平版印刷版以外の平版印刷版の画線部の消去に特に有効である。
【実施例】
【００４９】
次に、本発明を実施例によって説明するが、本発明はこれらの実施例に限定されるものではない。
【００５０】
実施例１〜３
厚さ０．１８ｍｍのポリエチレンテレフタレート基材の塗布面にコロナ放電処理を施した後、下記組成の親水性層用分散液をワイヤーバーにて、塗布量が、１０ｇ／ｍ2となるように塗布し、１００℃で１５分間乾燥し、平版印刷版用支持体を作製した。
【００５１】
［親水性層用分散液の組成］
多孔質アルミノシリケート  ＡＭＴシリカ＃２００Ｂ          １００ｇ
（水澤化学工業（株）製、平均粒径２．２μｍ）
コロイダルシリカ  スノーテックス−ＯＳ                    ４００ｇ
（日産化学工業（株）製、平均粒径８ｎｍ、固形分２０質量％）
ポリビニルアルコール  ＰＶＡ−１１７                      １８０ｇ
（（株）クラレ製、重合度１７００、鹸化度９８〜９９ｍｏｌ％、１０質量％水溶液）
メラミン樹脂  スミレーズ６１３                              ２０ｇ
（住友化学工業（株）製、１０質量％水溶液）
蒸留水                                                    ３００ｇ
上記成分をガラスビーズと共に、サンドグラインダを使用し、１０００ｒｐｍで１８０分間分散した後、ガラスビーズを濾別し、更に高速ホモジナイザーにて、８０００ｒｐｍで１５分間分散し親水性層用分散液とした。
【００５２】
［平版印刷版材料の作製］
上記、平版印刷版用支持体上に下記組成の熱溶融性物質（カルナバワックスエマルジョン）を含有する塗布液を乾燥膜厚が０．５ｇ／ｍ2になるように塗布乾燥し相変化層（親水性／疎水性）を形成し平版印刷版材料を作製した。
【００５３】
［熱熔融性物質を含有する塗布液］
ネックレス状コロイダルシリカ  ＳＴ−ＰＳ−Ｍ
（日産化学工業（株）製、固形分２０質量％）              １．５ｇ
カルナバワックスエマルジョン  Ａ１１８
（岐阜セラック社製、平均粒子径０．３μｍ、固形分４０質量％）
５２．５ｇ
膨潤性マイカ  ＭＥ−１００（コープケミカル（株）製）      １．５ｇ
蒸留水                                                    ２０１ｇ
得られた平版印刷版材料の相変化層にクレオプロダクツ社製の露光機（トレンドセッター３２４４；発振波長８３０ｎｍの半導体レーザーを搭載、レーザー出力１０Ｗ、２４０チャンネル機）で画像露光を行い、次いで、印刷機の版胴に取り付け、版胴を回転させながら湿し水供給ローラーを版胴に接触させて湿し水によって非画線部を除去し平版印刷版を作製した。
【００５４】
［修正液の作製］
修正液１（第１の修正液）
テトラエチルシリケート５０                                ５．０ｇ
メタノール                                              １３．０ｇ
８５％リン酸                                              １．６ｇ
蒸留水                                                    ２．０ｇ
上記成分を６０分間攪拌して反応させた後、メタノールシリカゾル（日産化学工業（株）製，粒径１０〜２０ｎｍ、固形分３０質量％）８０ｇを加えることによって修正液１を調製した。
修正液２（第２の修正液）
下記成分を６０分間攪拌し修正液２を調製した。
【００５５】
ネックレス状コロイダルシリカ  ＳＴ−ＰＳ−ＭＯ
（日産化学工業（株）製、固型分２０質量％）                ４５ｇ
コロイダルシリカ  スノーテックス−ＯＳ
（日産化学工業（株）製、平均粒径８ｎｍ、固形分２０質量％）
４５ｇ
ポリビニルアルコール  ＰＶＡ−１１７
（（株）クラレ製、重合度１７００、鹸化度９８〜９９ｍｏｌ％、
２０質量％水溶液）                                          ９ｇ
メラミン樹脂  スミレーズ６１３
（住友化学工業（株）製、２０質量％水溶液）                  １ｇ
修正液３（第３の修正液）
下記成分を６０分間攪拌し修正液３を調製した。
【００５６】
酸化チタン  ＳＴＳ−０２
（石原テクノ（株）製、３０質量％水分散物）                ３０ｇ
コロイダルシリカ  スノーテックス−ＯＳ
（日産化学工業（株）製、平均粒径８ｎｍ、固形分２０質量％）  ４５ｇ
ポリビニルアルコール  ＰＶＡ−１１７
（（株）クラレ製、重合度１７００、鹸化度９８〜９９ｍｏｌ％、
２０質量％水溶液）                                          ９ｇ
メラミン樹脂  スミレーズ６１３
（住友化学工業（株）製、２０質量％水溶液）                    １ｇ
蒸留水                                                      １５ｇ
このようにして作製した修正液を毛筆に含ませて前記の平版印刷版の画線部に乾燥後の皮膜厚さが１．０〜５．０μｍになるように塗布し、ドライヤーで乾燥した。次いで修正部の視認性と１万枚印刷後の汚れの有無を目視で確認した。
【００５７】
比較例
修正液として下記成分を含有するＰＳ版用消去液（１）を用い、消去液を毛筆に含ませ、これを前記平版印刷版の画線部へ塗布し、数分間放置後、水を含ませたスポンジで該消去液を除去し、前記実施例と同様の評価を行った。
【００５８】
［ＰＳ版用消去液（１）］
キシレン                                              ３．８質量部
ジエチレングリコールモノメチルエーテル              １７．４質量部
シクロヘキサノン                                    ３６．７質量部
ジオキサン                                            ９．８質量部
水                                                  １０．８質量部
アシドローダミンＢ                                ０．００２質量部
ポリオキシエチレンポリオキシポロピレンエーテル        ９．８質量部
ヒドロキシプロピルメチルセルロース                    ６．０質量部
α−シクロデキストリン                                ５．０質量部
以上の結果を下記表１に示す。表１中の記号の意味は下記である。
汚れ性
○：汚れの発生がない
△：かすかに汚れが発生している
×：汚れが発生している
修正部の視認性
○：修正箇所が確認できる
△：修正箇所がかすかに確認できる
×：修正箇所が確認できない
【００５９】
【表１】
2005219503.tif 000002
【００６０】
表１から、本発明の修正液は汚れ性にすぐれ、かつ修正部の目視視認も可能であるが明らかである。